"プリプレグの製造方法であって、該プリプレグが、主として、A少なくとも1種の繊維状の支持体と、B少なくとも1種の溶剤C中の、マトリクス材料としての、少なくとも1種の反応性のポリウレタン組成物と、から構成され、その際、前記ポリウレタン組成物は、主として、バインダーbとしての、イソシアネートに対して反応性の官能基を有するポリマーと、硬化剤aとしての、内部ブロック化されたおよび/またはブロック化剤でブロック化されたジイソシアネートもしくはポリイソシアネートとからの混合物を含有する、前記製造方法において、I.少なくとも1種の溶剤C中の、反応性のポリウレタン組成物Bを製造し、II.繊維状の支持体Aを、Bの溶液で直接的に含浸させ、III.溶剤を除去することによって行う前記製造方法。マトリクス材料が、少なくとも40°CのTgを有する、請求項1に記載のプリプレグの製造方法。ガラス、炭素、プラスチック、例えばポリアミドアラミドもしくはポリエステル、天然繊維もしくは鉱物繊維材料、例えば玄武岩繊維、又はセラミック繊維からの繊維状の材料が含まれていることを特徴とする、請求項1または2に記載のプリプレグの製造方法。繊維状の支持体として、フリース、編物、編み生地およびニット、非メッシュ状の結合体、例えば平織り布、単一方向布、または斜め織り布からのテキスタイル平面構造体が長繊維材料と短繊維材料として含まれていることを特徴とする、請求項1から3までのいずれか1項に記載のプリプレグの製造方法。120°Cの温度上限で、好ましくは80~100°Cの温度で実施されることを特徴とする、請求項1から4までのいずれか1項に記載のプリプレグの製造方法。ヒドロキシル基、アミノ基およびチオール基を有するポリマー、特に20~500mgKOH/gのOH価および250~6000g/molの平均モル質量を有する、ポリエステル、ポリエーテル、ポリアクリレート、ポリカーボネートおよびポリウレタンが使用されることを特徴とする、請求項1から5までのいずれか1項に記載のプリプレグの製造方法。イソホロンジイソシアネートIPDI、ヘキサメチレンジイソシアネートHDI、ジイソシアナトジシクロヘキシルメタンH12MDI、2-メチルペンタンジイソシアネートMPDI、2,2,4-トリメチルヘキサメチレンジイソシアネート/2,4,4-トリメチルヘキサメチレンジイソシアネートTMDIおよび/またはノルボルナンジイソシアネートNBDI、特に好ましくはIPDI、HDI、TMDIおよびH12MDIから選択されるジイソシアネートまたはポリイソシアネートが使用され、イソシアヌレートも使用できることを特徴とする、請求項1から6までのいずれか1項に記載のプリプレグの製造方法。アセト酢酸エチルエステル、ジイソプロピルアミン、メチルエチルケトキシム、マロン酸ジエチルエステル、ε-カプロラクタム、1,2,4-トリアゾール、フェノールもしくは置換フェノールおよび/または3,5-ジメチルピラゾールが使用されることを特徴とする、請求項1から7までのいずれか1項に記載のプリプレグの製造方法。イソシアヌレート基およびε-カプロラクタムでブロック化されたイソシアネート構造を有する、IPDI付加生成物が使用されることを特徴とする、請求項1から8までのいずれか1項に記載のプリプレグの製造方法。反応性のポリウレタン組成物Bが、付加的な触媒を、好ましくはジブチルスズジラウレート、亜鉛オクトエート、ビスマスネオデカノエートおよび/または第三級アミンを、好ましくは1,4-ジアザビシクロ[2.2.2]オクタンを、0.001~1質量の量で含有することを特徴とする、請求項1から9までのいずれか1項に記載のプリプレグの製造方法。請求項1から10までのいずれか1項に記載のプリプレグの製造方法であって、主として、a少なくとも1種のウレットジオン基を有する硬化剤であって、脂肪族の、環式脂肪族のもしくは脂環式のウレットジオン基を含むポリイソシアネートとヒドロキシル基を有する化合物とからの重付加化合物を基礎とする硬化剤と、その際、該硬化剤は、40°Cを下回ると固体形で存在し、125°Cを上回ると液体形で存在し、5質量未満の遊離NCO含量を有し、かつ3~25質量のウレットジオン含量を有する、b少なくとも1種のヒドロキシル基を有するポリマーであって、40°Cを下回ると固体形で存在し、125°Cを上回ると液体形で存在し、かつ20~200mgKOH/gのOH価を有するポリマーと、c任意に、少なくとも1種の触媒と、d任意に、ポリウレタン化学から公知の助剤および添加剤と、を含有し、こうして両方の成分aおよびbは、成分bのあらゆるヒドロキシル基に対して0.3~1個の、好ましくは0.45~0.55個の、成分aのウレットジオン基が割り当てられる比率で存在する、少なくとも1種の反応性のウレットジオン基を有するポリウレタン組成物Bからなるマトリクス材料が使用される前記製造方法。請求項1から9までのいずれか1項に記載のプリプレグの製造方法であって、主として、a少なくとも1種のウレットジオン基を有する硬化剤と、b任意に、NCO基に対して反応性の官能基を有する少なくとも1種のポリマーと、c対イオンとしてのハロゲンイオン、水酸化物イオン、アルコレートイオンまたは有機もしくは無機の酸アニオンを有する第四級アンモニウム塩および/または第四級ホスホニウム塩から選択される少なくとも1種の触媒0.1~5質量とd以下のd1少なくとも1種のエポキシド、および/またはd2少なくとも1種の金属アセチルアセトネートおよび/または第四級アンモニウムアセチルアセトネートおよび/または第四級ホスホニウムアセチルアセトネートから選択される少なくとも1種の助触媒0.1~5質量と、e任意に、ポリウレタン化学から公知の助剤および添加剤と、を含有する、マトリクス材料としての、少なくとも1種の高反応性の粉末状のウレットジオン基を有するポリウレタン組成物Bが使用される前記製造方法。請求項1から9または12のいずれか1項に記載のプリプレグの製造方法であって、主として、a少なくとも1種のウレットジオン基を有する硬化剤であって、脂肪族の、環式脂肪族のもしくは脂環式のウレットジオン基を含むポリイソシアネートとヒドロキシル基を有する化合物とからの重付加化合物を基礎とする硬化剤と、その際、該硬化剤は、40°Cを下回ると固体形で存在し、125°Cを上回ると液体形で存在し、かつ5質量未満の遊離NCO含量を有し、かつ3~25質量のウレットジオン含量を有する、b少なくとも1種のヒドロキシル基を有するポリマーであって、40°Cを下回ると固体形で存在し、125°Cを上回ると液体形で存在し、かつ20~200mgKOH/gのOH価を有するポリマーと、c対イオンとしてのハロゲンイオン、水酸化物イオン、アルコレートイオンまたは有機もしくは無機の酸アニオンを有する第四級アンモニウム塩および/または第四級ホスホニウム塩から選択される少なくとも1種の触媒0.1~5質量と、d以下のd1少なくとも1種のエポキシド、および/またはd2少なくとも1種の金属アセチルアセトネートおよび/または第四級アンモニウムアセチルアセトネートおよび/または第四級ホスホニウムアセチルアセトネートから選択される少なくとも1種の助触媒0.1~5質量と、e任意に、ポリウレタン化学から公知の助剤および添加剤と、を含有し、こうして両方の成分aおよびbは、成分bのあらゆるヒドロキシル基に対して0.3~1個の、好ましくは0.6~0.9個の、成分aのウレットジオン基が割り当てられる比率で存在する、マトリクス材料としての、少なくとも1種の高反応性の粉末状のウレットジオン基を有するポリウレタン組成物Bが使用される前記製造方法。請求項1から13までのいずれか1項に記載の方法により製造されたプリプレグを、特にガラス繊維、炭素繊維またはアラミド繊維からなる繊維状の支持体と一緒に用いる使用。請求項1から13までのいずれか1項に記載の方法により製造されるプリプレグであって、主として、A少なくとも1種の繊維状の支持体と、Bマトリクス材料としての、少なくとも1種の反応性もしくは高反応性のポリウレタン組成物と、から構成される前記プリプレグの、複合材を製造するための、ボート構造および船舶構造、航空技術および宇宙航空技術、自動車構造における、二輪車、好ましくは自動二輪車および自転車のための、自動車分野、建築、医療技術、スポーツ、電気産業および電子産業、エネルギー生成プラントにおける、例えば風力発電所での回転翼のための使用。請求項1から13までのいずれか1項に記載の方法により製造された複合部材であって、A少なくとも1種の繊維状の支持体と、Bマトリクスとしての、少なくとも1種の架橋されたポリウレタン組成物、好ましくは架橋されたウレットジオン基を有するポリウレタン組成物とから構成される前記複合部材。請求項1から13までのいずれか1項に記載の方法により製造されたプリプレグ。請求項1から13までのいずれか1項に記載の方法に従って、反応型射出成形法RIM、強化反応型射出成形法RRIM、引き抜き成形法、ピンミル中でのまたは高温のドクターブレードによる溶液の施与によって製造されたプリプレグ。"